(57)【要約】【課題】リコート性および初期硬度に優れ、かつ、耐水性にも優れた床用水性塗料と、この床用水性塗料を用いた床塗工方法を提供すること。【解決手段】ポリイソシアネート（Ａ）と、少なくとも６０モル％、好ましくは６０〜８０モル％が２級水酸基となるモル比で１級水酸基と２級水酸基を有し、水酸基価が５０〜１２０ｍｇＫＯＨ／ｇ、好ましくは６０〜１００ｍｇＫＯＨ／ｇで、かつ１級水酸基に基づく水酸基価が２０〜４０ｍｇＫＯＨ／ｇであるアクリル系樹脂（Ｂ）が水性媒体中に分散してなる床用水性塗料、および、この床用水性塗料を、プライマーが塗工されていてもよい床材の上に塗工し、乾燥させた後、その上にさらに前記床用水性塗料を塗工し、乾燥させる床塗工方法。【選択図】なし。【特許請求の範囲】
【請求項１】
ポリイソシアネート（Ａ）と、少なくとも６０モル％が２級水酸基となるモル比で１級水酸基と２級水酸基を有し、水酸基価が５０〜１２０ｍｇＫＯＨ／ｇで、かつ１級水酸基に基づく水酸基価が２０〜４０ｍｇＫＯＨ／ｇであるアクリル系樹脂（Ｂ）が水性媒体中に分散してなることを特徴とする床用水性塗料。
【請求項２】
アクリル系樹脂（Ｂ）が、６０〜８０モル％が２級水酸基となるモル比で１級水酸基と２級水酸基を有し、水酸基価が６０〜１００ｍｇＫＯＨ／ｇで、かつ１級水酸基に基づく水酸基価が２０〜４０ｍｇＫＯＨ／ｇのアクリル系樹脂である請求項１に記載の床用水性塗料。
【請求項３】
アクリル系樹脂（Ｂ）が、示差走査型熱量計により測定したガラス転移温度（Ｔｇ）が１５〜６０℃のアクリル系樹脂である請求項２に記載の床用水性塗料。
【請求項４】
ポリイソシアネート（Ａ）中のイソシアネート基（ＮＣＯ）とアクリル系樹脂（Ｂ）中の水酸基（ＯＨ）のモル比（ＮＣＯ／ＯＨ）が０．５〜２．５である請求項１、２または３に記載の床用水性塗料。
【請求項５】
請求項１〜４のいずれか１項に記載の床用水性塗料を、プライマーが塗工されていてもよい床材の上に塗工し、乾燥させた後、その上にさらに前記床用水性塗料を塗工し、乾燥させることを特徴とする床塗工方法。
【請求項６】
床材が無機質床材である請求項１に記載の床塗工方法。
【発明の詳細な説明】
【技術分野】
【０００１】
本発明はリコート性に優れた床用水性塗料およびその塗工方法に関する。
【背景技術】
【０００２】
従来から床用塗料にはポリイソシアネート組成物と活性水素含有基を有する有機溶剤系樹脂からなる有機溶剤系硬化性組成物を用いたものが多く用いられてきた。近年、塗料分野において、塗料に含まれる揮発性有機溶剤の含有量を低減させることが、環境問題の観点から強く求められている。この動向は床用塗料においても同様である。この要求に応えるべく、床用塗料の水性化が試みられており、特に床用塗料の主要な硬化組成物であるポリイソシアネート組成物と活性水素含有基を有する有機溶剤系樹脂からなる有機溶剤系硬化性組成物の水性化が試みられてきた。例えば、ポリイソシアネートと、水酸基価が１０〜２００で１級水酸基／２級水酸基（モル比）が５／９５〜５５／４５の水性樹脂とを含有してなる水性硬化性組成物、ないしはその硬化物を含んでなる水性塗料によれば、硬度、外観、耐水性、耐溶剤性に優れる水性塗料を提供できることが報告されている（例えば、特許文献１）。
【０００３】
床用水性塗料では硬度、外観、耐水性、耐溶剤性等の塗膜物性だけでなく、その塗工過程における、塗り重ね適性いわゆるリコート性は重要な作業性である。また、硬度においても、塗装後1週間程度経過した硬度だけでなく、塗装数時間あるいは翌日といった比較的短い時間に歩行可能となるような、いわゆる初期硬度も必要である。しかしながら、前記特許文献１に記載された水性硬化性組成物を用いた水性塗料ではリコート性および初期の硬度が十分ではなく、しかも耐水性は比較的優れるが十分ではないため、リコート性および初期硬度に優れ、かつ、耐水性のより優れた床用水性塗料の開発が期待されている。
【０００４】
なお、床用塗料におけるリコート性とは、重ね塗り適性のことであり、一定の塗装間隔をおいた後に塗り継ぐ場合、塗装が不十分な部分を塗り直す場合、膜厚を確保する場合等における塗り重ねた塗膜の付着性と表現できる。床用塗料において、このリコート性は重要な性能である。一般に、リコート性は溶剤や水が揮発した後、塗装後の時間経過に伴い低下する。これは硬化反応により塗膜表面の架橋密度が高くなり、塗り重ねた塗膜が付着し難くなることによる。
【０００５】
また、初期硬度とは、塗装後の塗膜硬度を示し、少なくとも翌日に歩行可能な状態であればよい。更に、耐水性は塗膜性能を示す代表的な性能であり、ブリスタが発生しないことが望ましい。
【０００６】
【特許文献１】特開２００５−２００４９７号公報
【発明の開示】
【発明が解決しようとする課題】
【０００７】
本発明の課題は、リコート性および初期硬度に優れ、かつ、耐水性にも優れた床用水性塗料と、この床用水性塗料を用いた床塗工方法を提供することである。
【課題を解決するための手段】
【０００８】
本発明者等は、このような現状を考慮して鋭意研究した結果、活性水素含有基を有する樹脂として、前記特許文献１には具体的に示されていない特定範囲の水酸基含有アクリル系樹脂、すなわち、水酸基価を５０〜１２０ｍｇＫＯＨ／ｇ、１級水酸基に基づく酸基価を２０〜４０ｍｇＫＯＨ／ｇ、かつ、１級と２級の水酸基に占める２級水酸基のモル比を６０モル％以上に、それぞれ限定してなるアクリル樹脂（Ｂ）を用い、ポリイソシアネート（Ａ）と共に水性媒体中に分散してなる床用水性塗料は、リコート性、初期硬度および耐水性に優れること、更に、この床用水性塗料を用いた床塗工方法としては、この床用水性塗料をプライマーが塗工されていてもよい床材の上に塗工し、乾燥させた後、その上にさらに前記床用水性塗料を塗工し、乾燥させる方法が好ましいことを見出し、本発明を完成するに至った。
【０００９】
すなわち、本発明は、ポリイソシアネート（Ａ）と、少なくとも６０モル％が２級水酸基となるモル比で１級水酸基と２級水酸基を有し、水酸基価が５０〜１２０ｍｇＫＯＨ／ｇで、かつ１級水酸基に基づく水酸基価が２０〜４０ｍｇＫＯＨ／ｇであるアクリル系樹脂（Ｂ）が水性媒体中に分散してなることを特徴とする床用水性塗料を提供するものである。
【００１０】
また、本発明は、前記床用水性塗料を、プライマーが塗工されていてもよい床材の上に塗工し、乾燥させた後、その上にさらに前記床用水性塗料を塗工し、乾燥させることを特徴とする床塗工方法を提供するものである。
【発明の効果】
【００１１】
本発明によれば、これまで難しいと考えられてきたリコート性、初期硬度および耐水性に優れる床用水性塗料を得ることができる。また、本発明の床塗工方法によれば、塗り重ね作業が容易で、従来より短時間で効率よく塗り重ねができ、硬度、外観、耐水性、耐溶剤性等に優れる塗膜が形成された床を容易に効率良く得ることができる。
【発明を実施するための最良の形態】
【００１２】
以下に、本発明をより詳細に説明する。
はじめに、本発明で使用するポリイソシアネート（Ａ）について説明する。
本発明で使用するポリイソシアネート（Ａ）としては、各種のポリイソシアネートを用いることができる。かかるポリイソシアネート（Ａ）の代表的なものとしては、１，４−テトラメチレンジイソシアネート、エチル（２，６−ジイソシアナート）ヘキサノエート、１，６−ヘキサメチレンジイソシアネート、１，１２−ドデカメチレンジイソシアネート、２，２，４−または２，４，４−トリメチルヘキサメチレンジイソシアネート等の脂肪族ジイソシアネート；１，３，６−ヘキサメチレントリイソシアネート、１，８−ジイソシアナート−４−イソシアナートメチルオクタン、２−イソシアナートエチル（２，６−ジイソシアナート）ヘキサノエート等の脂肪族トリイソシアネート；１，３−または１，４−ビス（イソシアナートメチルシクロヘキサン）、１，３−または１，４−ジイソシアナートシクロヘキサン、３，５，５−トリメチル（３−イソシアナートメチル）シクロヘキシルイソシアネート、ジシクロヘキシルメタン−４，４′−ジイソシアネート、２，５−または２，６−ジイソシアナートメチルノルボルナン等の脂環式ジイソシアネート；２，５−または２，６−ジイソシアナートメチル−２−イソシネートプロピルノルボルナン等の脂環式トリイソシアネート；ｍ−キシリレンジイソシアネート、α，α，α′α′−テトラメチル−ｍ−キシリレンジイソシアネート等のアラルキレンジイソシアネート；
【００１３】
ｍ−またはｐ−フェニレンジイソシアネート、トリレン−２，４−またはトリレン−２，６−ジイソシアネート、ジフェニルメタン−４，４′−ジイソシアネート、ナフタレン−１，５−ジイソシアネート、ジフェニル−４，４′−ジイソシアネート、４，４′−ジイソシアナート−３，３′−ジメチルジフェニル、３−メチル−ジフェニルメタン−４，４′−ジイソシアネート、ジフェニルエーテル−４，４′−ジイソシアネート等の芳香族ジイソシアネート； トリフェニルメタントリイソシアネート、トリス（イソシアナートフェニル）チオホスフェート等の芳香族トリイソシアネート；
【００１４】
前記した如き各種のジイソシアネートあるいはトリイソシアネートのイソシアネート基どうしを環化二量化して得られるウレトジオン構造を有するポリイソシアネート；前記した如き各種のジイソシアネートあるいはトリイソシアネートのイソシアネート基どうしを環化三量化して得られるイソシアヌレート構造を有するポリイソシアネート；前記した如き各種のジイソシアネートあるいはトリイソシアネートを水と反応させることにより得られるビュレット構造を有するポリイソシアネート；前記した如き各種のジイソシアネートあるいはトリイソシアネートを二酸化炭素と反応せしめて得られるオキサダイアジントリオン構造を有するポリイソシアネート；アロファネート構造を有するポリイソシアネート等が挙げられる。
【００１５】
そして、これらの中では、水の中でのイソシアネート基の安定性と塗膜の耐候性に優れることから、脂肪族系あるいは脂環式系のジイソシアネートまたはトリイソシアネート、アラルキレンジイソシアネート、あるいは、それらから誘導されるポリイソシアネートが特に好ましい。これらのポリイソシアネートのうち、耐候性、耐久性に優れた床用水性塗料を得るためには、イソシアヌレート型ポリイソシアネート、ビュレット構造を有するポリイソシアネート、ウレトジオン構造を有するポリイソシアネート、アロファネート構造を有するポリイソシアネート、ジイソシネートと３価以上の多価アルコールを反応して得られるポリイソシアネート等の３官能以上のポリイソシアネートが好ましい。
【００１６】
かかるポリイソシアネート（Ａ）は、各種のノニオン性基、アニオン性基、カチオン性基等の親水性基を導入することで、自己水分散性を付与してもよい。好ましいものは、ノニオン性基及びアニオン性基である。また、各種の乳化剤などのポリイソシアネート（Ａ）を水性媒体中で分散させることが可能な成分の添加や、後記するアクリル系樹脂（Ｂ）としてポリイソシアネート（Ａ）を水分散させる能力のあるものを使用し、このアクリル樹脂（Ｂ）の水分散体と混合することにより、ポリイソシアネート（Ａ）を水性媒体中に分散させてもよい。さらに、上記方法の組み合わせでポリイソシアネート（Ａ）を水性媒体中に分散させてもよい。
【００１７】
自己水分散性を付与するために導入されるノニオン性基としては、各種のものを導入することができるが、好ましくは、末端がアルコキシ基で封鎖されたポリオキシアルキレン基、末端が後記のアニオン性基であるポリオキシアルキレン基等のポリオキシアルキレン基である。さらに好ましくは、末端がアルコキシ基で封鎖されたポリオキシアルキレン基であり、その代表的なもとしては、ポリオキシエチレン基、ポリオキシプロピレン基、ポリオキシブチレン基等のポリオキシアルキレン基、ポリ（オキシエチレン−オキシプロピレン）基等の、前記したオキシアルキレン部分がランダムに共重合されたもの、ポリオキシエチレン−ポリオキシプロピレン基等の相異なるポリオキシアルキレン基がブロック状に結合したもの、等が挙げられる。そして、末端封鎖に使用されるアルコキシ基の代表的なものとしては、メトキシ基、エトキシ基、ブトキシ基等が挙げられる。
【００１８】
自己分散性を付与するために導入されるアニオン性基としては、各種のものがあるが、好ましいものは、塩基性化合物で中和された酸基である。中和された酸基の代表的なものを例示するにとどめれば、スルホン酸塩基、硫酸エステル塩基、リン酸塩基、リン酸エステル塩基、ホスホン酸塩基、ホスホン酸エステル塩基、ホスフィン酸塩基、スルフィン酸基、カルボン酸塩基等である。
【００１９】
これらのアニオン性基のなかで好ましいものは、スルホン酸塩基、硫酸エステル塩基、リン酸エステル塩基、ホスホン酸塩基、ホスホン酸エステル塩基、ホスフィン酸塩基から成る群より選ばれる少なくとも1種であり、特に好ましいものは、スルホン酸塩基、硫酸エステル塩基である。
【００２０】
酸基を中和することにより前記した如きアニオン性基に変換する際に使用される塩基性化合物の代表的なものとしては、メチルアミン、ジメチルアミン、トリメチルアミン、エチルアミン、ジエチルアミン、トリエチルアミン、２−アミノエタノール、２−ジメチルアミノエタノール等の有機アミン類；アンモニア、水酸化リチウム、水酸化ナトリウムもしくは水酸化カリウム等の無機塩基性化合物；テトラメチルアンモニウムハイドロオキサイド、テトラ−ｎ−ブチルアンモニウムハイドロオキサイドもしくはトリメチルベンジルアンモニウムハイドロオキサイド等の第四級アンモニウムハイドロオキサイド、等が挙げられる。そして、これらの中で特に好ましいものは、無機塩基性化合物である。
【００２１】
ポリイソシアネート（Ａ）にノニオン性基、アニオン性基、カチオン性基等の親水性基を導入して自己水分散性を付与する方法としては、例えば、前記ポリイソシアネートのイソシアネート基と、親水性基および活性水性含有基を併有する化合物の活性水素を反応させる方法が挙げられる。親水性基に活性水素が含まれる場合は、それとは別に活性水素含有基を有してもよい。
【００２２】
前記親水性基および活性水性含有基を併有する化合物としては、例えば、ポリエチレングリコール、オキシエチレン単位とオキシプロピレン単位とを併有するポリエーテルジオール、オキシエチレン単位を含む各種のポリエーテルジオール類、オキシエチレン単位とオキシプロピレン単位とを併有するポリエーテルジオール類；前記ポリエーテルジオール類の片末端をアルコキシル基で封鎖したポリエーテルジオール類；前記ポリエーテルジオール類もしくは片末端をアルコキシル基で封鎖されたポリエーテルジオール類にアニオン性基ないしはカチオン性基を持つポリエーテルジオール類；親水性基と活性水素含有基を有するビニル系重合体等が挙げられる。
【００２３】
これら親水性基および活性水性含有基を併有する化合物のなかで好ましいものは、片末端をアルコキシル基で封鎖したポリエーテルジオール類、片末端をアルコキシル基で封鎖したポリオキシエチレン基と水酸基とを有するビニル重合体である。
【００２４】
ポリイソシアネート（Ａ）を水性媒体中で分散させるための乳化剤としては、ノニオン性基、アニオン性基、カチオン性基等を有するものであればよい。ノニオン性基、アニオン性基としては、ポリイソシアネート（Ａ）に自己水分散性を付与するためのノニオン性基、アニオン性基として例示したものがいずれも挙げられる。また、カチオン性基としては、例えば、１級アミノ基、２級アミノ基、３級アミノ基、アンモニウムハイドロオキシド基などが挙げられ、これらを酸性化合物で中和したものが好ましい。さらに、上記ノニオン性基、アニオン性基、カチオン性基を複数有するものでもよい。
【００２５】
上記ポリイソシアネート（Ａ）を水性媒体中で分散させるための乳化剤は、ポリイソシアネート（Ａ）と反応しないものであればポリイソシアネート（Ａ）に添加してもよい。また、後記するアクリル系樹脂（Ｂ）と混合する直前にポリイソシアネート（Ａ）と混合してもよい。
【００２６】
次に、本発明で使用するアクリル系樹脂（Ｂ）について説明する。
【００２７】
本発明で使用するアクリル系樹脂（Ｂ）は、水酸基価が５０〜１２０ｍｇＫＯＨ／ｇであることが必要である。水酸基価が２０より低いと十分な耐水性が得られず、２１０より高いと親水性基である水酸基が耐水性を低下させると同時に床用水性塗料のポットライフも低下させるため、それぞれ好ましくない。塗膜の初期硬度、耐水性に優れる床用水性塗料が得られることから、水酸基価の範囲は６０〜１００ｍｇＫＯＨ／ｇであることがより好ましく、６５〜９０ｍｇＫＯＨ／ｇであることが最も好ましい。
【００２８】
前記アクリル系樹脂（Ｂ）は１級水酸基と２級水酸基を有するが、少なくとも６０モル％が２級水酸基であることが必要である。２級水酸基が５０モル％より少ない場合はリコート性が低下するため好ましくない。リコート性により優れる床用水性塗料が得られることから、少なくとも６５モル％が２級水酸基であることが好ましい。また、リコート性と初期の塗膜硬度のバランスが良好な床用水性塗料が得られることから、６０〜８０モル％が２級水酸基であることが好ましく、６５〜７５モル％が２級水酸基であることがより好ましい。
【００２９】
前記アクリル系樹脂（Ｂ）は１級水酸基と２級水酸基を有するが、１級水酸基に基づく水酸基価が２０〜４０ｍｇＫＯＨ／ｇであることが必要である。１級水酸基に基づく水酸基価が１０ｍｇＫＯＨ／ｇより低い場合は初期の塗膜硬度低く作業性に劣る。４０ｍｇＫＯＨ／ｇより高い場合はリコート性が低下する。初期の塗膜硬度とリコート性に優れる床用水性塗料が得られることから、１級水酸基に基づく水酸基価が２５〜３５ｍｇＫＯＨ／ｇであることが好ましい。
【００３０】
前記アクリルル系樹脂（Ｂ）は、初期の塗膜硬度、リコート性、造膜性に優れる床用水性塗料が得られることから、示差走査型熱量計により測定したガラス転移温度（Ｔｇ）が１５〜６０℃であることが好ましく、なかでも２５〜４０℃であることがより好ましい。
【００３１】
前記ポリイソシアネート（Ａ）を水性媒体中に分散させる方法としては、（１）ポリイソシアネート（Ａ）あるいは乳化剤を添加したポリイソシアネート（Ａ）を水性媒体に添加して分散させ、得られた水分散液を、水分散したアクリル系樹脂（Ｂ）に添加し、混合する方法、（２）ポリイソシアネート（Ａ）あるいは乳化剤を添加したポリイソシアネート（Ａ）を、水分散したアクリル系樹脂（Ｂ）に直接添加し、混合して分散させる方法〔ただし、ポリイソシアネート（Ａ）として自己水分散性を有しないイソシアネートを用いる場合、水分散したアクリル系樹脂（Ｂ）としてはポリイソシアネートを水分散させる能力のあるものを用いる必要がある。〕等が挙げられる。
【００３２】
本発明で使用するアクリル系樹脂（Ｂ）は、例えば、水酸基を有するアクリル系単量体やその他のアクリル系単量体を共重合させることで製造することができる。また、必要に応じてアクリル系単量体以外のビニル系単量体を用いることもできる。
【００３３】
かかる水酸基を有するアクリル系単量体のうち、前記アクリル系重合体（Ｂ）に１級の水酸基を導入しうるアクリル系単量体としては、例えば、２−ヒドロキシエチル（メタ）アクリレート、３−ヒドロキシプロピル(メタ)アクリレート、４−ヒドロキシブチルアクリレート等が挙げられる。また、前記アクリル系重合体（Ｂ）に２級の水酸基を導入しうるアクリル系単量体としては、例えば、２−ヒドロキシプロピル（メタ）アクリレート、２−ヒドロキシ-ｎ-ブチル(メタアクリレート)、３−ヒドロキシ−ｎ−ブチル(メタ)アクリレート等が挙げられ、好ましくは２−ヒドロキシプロピル(メタ)アクリレートが挙げられる。
【００３４】
前記その他のアクリル系単量体としては、例えば、（メタ）アクリル酸やそのアルカリ金属塩、メチル（メタ）アクリレート、エチル（メタ）アクリレート、ブチル（メタ）アクリレート、シクロへキシル（メタ）アクリレート、アクリルアマイド、Ｎ，Ｎ−ジメチル(メタ)アクリルアマイド、（メタ）アクリロニトリル、３−（メタ）アクリロイルプロピルトリメトキシシラン、２−ジメチルアミノエチル（メタ）アクリレート、グリシジル（メタ）アクリレート等のアクリル系単量体が挙げられる。
【００３５】
本発明で使用するアクリル系樹脂（Ｂ）は、水性媒体中に分散した状態にあり、各種の分散形態が挙げられる。大別すると、（１）乳化剤でアクリル樹脂（Ｂ１）を水性媒体中に分散したもの、（２）親水性基を有するアクリル樹脂（Ｂ２）が水性媒体中に分散したもの等が挙げられる。
【００３６】
前記（１）の乳化剤で水性媒体中に分散したアクリル樹脂（Ｂ１）としては、例えば、アクリル樹脂（Ｂ１）と乳化剤と水を攪拌してアクリル系樹脂（Ｂ１）を水分散させたもの、アクリル系単量体を乳化剤の存在下、水性媒体中で乳化重合して得られるもの等が挙げられる。
【００３７】
前記のアクリル系樹脂（Ｂ１）と乳化剤と水を攪拌してアクリル系樹脂（Ｂ１）を水分散させる際に使用できる乳化剤としては、例えば、ポリオキシエチレンアルキルエーテル、ポリオキシエチレンアルキルフェニルエーテル、ポリオキシエチレンポリオキシプロピレン共重合体等のノニオン系乳化剤、アルキル硫酸エステル塩、アルキルベンゼンスルホン酸塩、ポリオキシエチレンアルキルエーテル硫酸エステル塩、ポリオキシエチレンアルキルフェニルエーテル硫酸エステル塩等のアニオン系乳化剤、４級アンモニウム塩等のカチオン系乳化剤等が挙げられる。乳化剤は、単量体１００重量部に対して２０重量部以下の範囲で使用するのが好ましく、さらに、耐水性に優れる床用水性塗料が得られることから、５〜１５重量部の範囲がより好ましい。
【００３８】
また、乳化重合を行う際に使用できる乳化剤としては、前記アクリル系樹脂（Ｂ１）を水分散する際に使用できる乳化剤として列記したノニオン系乳化剤、アニオン系乳化剤、カチオン系乳化剤などがいずれも使用できる。乳化剤は、単量体の全重量１００重量部に対して１０重量部以下の範囲で使用するのが好ましく、さらに、耐水性に優れる床用水性塗料が得られることから、２〜５重量％が好ましい。
【００３９】
前記乳化重合法のうち、ラジカル重合開始剤を使用するラジカル乳化重合法が、特に簡便である。この際使用されるラジカル重合開始剤としては、例えば、過硫酸カリウム、過硫酸ナトリウム、過硫酸アンモニウム等の過硫酸塩、２，２′−アゾビスイソブチロニトリル、ジメチル−２，２′−アゾビスイソブチレート等のアゾ化合物、ベンゾイルパーオキサイド、ｔｅｒｔ−ブチルパーオキシ−２−エチルヘキサノエート等の有機過酸化物、クメンハイドロパーオキサイド等の有機過酸化物と酸化鉄等の還元剤との組み合わせによるレドックス系開始剤等が挙げられる。これらラジカル開始剤の使用量は、通常、単量体の全重量１００重量部に対して０．０１〜５重量部、好ましくは０．０５〜２重量部である。
【００４０】
前記アクリル系単量体、乳化剤およびラジカル重合開始剤のほかに、必要に応じて、各種の連鎖移動剤、ｐＨ調整剤等を併用して、単量体の全重量１００重量部に対して１００〜５００重量部の水中にて、５〜１００℃、好ましくは５０〜９０℃の温度範囲で、０．１〜１０時間かけて乳化重合を行うことにより、目的とするアクリル樹脂（Ｂ１）のエマルジョンを得ることができる。
【００４１】
本発明で使用するアクリル系樹脂（Ｂ）のうち、前記（２）の親水性基を有するアクリル系樹脂（Ｂ２）が水性媒体に分散したものとしては、例えば、アニオン性基、カチオン性基、ノニオン性基等の親水性基を有するアクリル樹脂を水性媒体に分散したものが挙げられる。
【００４２】
前記アニオン性基としては、例えば、カルボキシル基、燐酸基、酸性リン酸エステル基、亜燐酸基、スルホン酸基、スルフィン酸基などが挙げられ、これらを塩基性化合物で中和したものを使用することが好ましい。
【００４３】
前記アニオン性基を中和する際に使用できる塩基性化合物としては、例えば、メチルアミン、ジメチルアミン、トリメチルアミン、エチルアミン、ジエチルアミン、トリエチルアミン、２−アミノエタノール、２−ジメチルアミノエタノール、アンモニア、水酸化ナトリウム、水酸化カリウム、テトラメチルアンモニウムハイドロオキサイド、テトラ−ｎ−ブチルアンモニウムハイドロオキサイド、トリメチルベンジルアンモニウムハイドロオキサイドなどが挙げられる。
【００４４】
前記カチオン性基としては、例えば、１級アミノ基、２級アミノ基、３級アミノ基、アンモニウムハイドロオキシド基などが挙げられ、これらを酸性化合物で中和したものが好ましい。
【００４５】
前記カチオン性基を中和する際に使用できる酸性化合物としては、例えば、蟻酸、酢酸、プロピオン酸、乳酸、リン酸モノメチルエステル、メタンスルホン酸、ベンゼンスルホン酸、ドデシルベンゼンスルホン酸、塩酸、硫酸、硝酸等が挙げられる。
【００４６】
前記ノニオン性基としては、例えば、ポリオキシエチレン、ポリオキシプロピレンなどのポリエーテル鎖を有するものが挙げられる。
【００４７】
親水性基を有するアクリル系樹脂（Ｂ２）は、例えば、水酸基を有するアクリル系単量体やその他のアクリル系単量体を共重合させる製造方法において、その他のアクリル系単量体の一部として親水性基を有するアクリル系単量体を用いて、水酸基を有するアクリル系単量体やその他のアクリル系単量体と共に重合することにより製造することができる。
【００４８】
親水性基を有するアクリル系単量体としては、例えば（メタ）アクリル酸、２−カルボキシエチル（メタ）アクリレートなどの各種のカルボキシル基含有アクリル単量体やそれらのアルカリ金属塩等、Ｎ，Ｎ−ジメチル（メタ）アクリルアミドなどの各種の３級アミノ基含有（メタ）アクリルアミド、ジメチルアミノエチル（メタ）アクリレートなどの各種の３級アミノ基含有（メタ）アクリル酸エステルやそれらの四級化物等挙げられ、これらのなかでも、（メタ）アクリル酸もしくはジメチルアミノエチル（メタ）アクリレートが好ましい。これらは単独又は２種以上併用で使用することができる。
【００４９】
前記のようなアクリル系単量体を使用して、親水性基を有するアクリル系樹脂（Ｂ２）を調製する方法としては、種々の重合方法が挙げられるが、その中でも有機溶剤を使用した溶液ラジカル重合法が最も簡便である。この際使用される有機溶剤としては、例えば、ｎ−ヘキサン、ｎ−ヘプタン、ｎ−オクタン、シクロヘキサン、シクロペンタン等の脂肪族又は脂環族炭化水素；トルエン、キシレン、エチルベンゼン等の芳香族炭化水素；酢酸エチル、酢酸ｎ−ブチル、酢酸ｎ−アミル、エチレングリコールモノメチルエーテルアセテート、エチレングリコールモノエチルエーテルアセテート、エチレングリコールモノブチルエーテルアセテート等のエステル類；メタノール、エタノール、ｉｓｏ−プロパノール、ｎ−ブタノール、ｉｓｏ−ブタノール、エチレングリコールモノメチルエーテル、エチレングリコールモノエチルエーテル、エチレングリコールモノｎ−ブチルエーテル、プロピレングリコールモノメチルエーテル、プロピレングリコールモノ−ｎ−プロピルエーテル、ジエチレングリコールモノブチルエーテル等のアルコール類；アセトン、メチルエチルケトン、メチルイソブチルケトン、メチルｎ−アミルケトン、シクロヘキサノン等のケトン類；ジメトキシエタン、テトラヒドロフラン、ジオキサン、エチレングリコールジメチルエーテル、エチレングリコールジブチルエーテル、ジエチレングリコールジメチルエーテル、ジエチレングリコールジブチルエーテル等のエーテル類；Ｎ−メチルピロリドン、ジメチルフォルムアミド、ジメチルアセトアミド、エチレンカーボネートなどが挙げられる。これらは単独又は２種以上併用で使用することができる。
【００５０】
また、前記した溶液ラジカル重合法において使用するラジカル重合開始剤としては、種々の化合物を使用することができるが、それらのうちでも特に代表的なものを例示すれば、２，２′―アゾビス（イソブチル二トリル）、２，２′−アゾビス（２，４−ジメチルバレロニトリル）などの各種のアゾ化合物類；ｔｅｒｔ−ブチルパーオキシピバレート、ｔｅｒｔ−ブチルパーオキシベンゾエート、ｔｅｒｔ−ブチルパーオキシ−２−エチルヘキサノエートなどの各種の過酸化物などがある。
【００５１】
前記したような、単量体類、重合開始剤類および有機溶剤類を使用して、溶液ラジカル重合法を適用することによって、目的とする、親水性基を有するアクリル樹脂（Ｂ２）を調製することができる。
【００５２】
得られた親水性基を有するアクリル系樹脂（Ｂ２）を水性媒体中に分散させる方法としては、各種の方法が挙げられるが、なかでも、転相乳化法で分散させることが好ましい。
【００５３】
転相乳化法は、必要に応じて親水性基を塩基性化合物もしくは酸性化合物で中和せしめてなるアクリル系樹脂（Ｂ２）の有機溶剤溶液と、水性媒体を混合して、アクリル系樹脂（Ｂ２）を水性媒体中に分散（転相乳化）させ、必要に応じて有機溶剤を除去する方法である。この際には、必要に応じて乳化剤を本発明の目的を達成する範囲内で使用することができる。
【００５４】
乳化剤としては、例えば、前記アクリル系樹脂（Ｂ１）を水分散する際に使用できる乳化剤として列記したノニオン系乳化剤、アニオン系乳化剤、カチオン系乳化剤などがいずれも使用できる。
【００５５】
水性媒体としては、水、又は、有機溶剤を含有した水が挙げられる。
【００５６】
有機溶剤としては、溶液ラジカル重合法に使用できる有機溶剤として列記したものをそのまま使用することができるが、特にエステル類、ケトン類、エーテル類が好ましい。水性媒体に含まれる有機溶剤は単独又は２種類以上であっても良く、その使用割合は水性媒体中３０重量％以下であることが好ましく、１５重量％以下であることがより好ましく、５重量％以下であることが更に好ましいが、使用しないことが最も好ましい。なお、有機溶剤を使用する場合の使用割合は少なくとも１重量％以上であることが好ましい。
【００５７】
本発明の床用水性塗料は、顔料を含まないクリヤー塗料として使用することも、有機系あるいは無機系の各種の顔料を配合して着色塗料として使用することもできる。本発明に使用するアクリル系樹脂（Ｂ）には、必要に応じて、添加剤、例えば、充填剤、レベリング剤、増粘剤、消泡剤、有機溶剤、紫外線吸収剤、酸化防止剤または顔料分散剤のような、公知慣用の各種の添加剤類などをも配合することが出来る。
【００５８】
着色塗料を調製する際に使用される顔料の代表的なものとしては、カーボン・ブラック、フタロシアニン・ブルー、フタロシアニン・グリーン、キナクリドン・レッド等の有機系顔料；酸化チタン、酸化鉄、チタンイエロー、銅クロムブラック等の金属酸化物系の無機系顔料；炭酸カルシウム、クレー、タルク、硫酸バリウム等の体質顔料；アルミニウムフレーク、パールマイカ等の無機系のフレーク状の顔料等が挙げられる。
【００５９】
前記した各種の顔料を使用して着色塗料を調製する場合、ポリイソシアネート（Ａ）の固形分とアクリル系樹脂（Ｂ）の固形分の合計１００重量部に対して、顔料が０．１〜３００重量部、好ましくは０．２〜２００重量部となるような比率で顔料を配合すればよい。
【００６０】
本発明の床用水性塗料の調製にあたり添加される紫外線吸収剤の代表的なものとしては、ベンゾトリアゾール系化合物、シュウ酸アニリド系、ヒドロキシベンゾフェノン系等の各種の化合物を挙げることができる。また、添加される酸化防止剤としては、ヒンダードアミン系化合物、ヒンダードフェノール系化合物、燐系化合物等を挙げることができる。そして、これらを添加する場合の添加量は、ポリイソシアネート（Ａ）の固形分とアクリル系樹脂（Ｂ）の固形分の合計１００重量部に対して、紫外線吸収剤および／または酸化防止剤が０．２〜１０重量部、好ましくは０．５〜５重量部となるような比率に設定すればよい。
【００６１】
本発明の床用水性塗料は、前記ポリイソシアネート（Ａ）と前記アクリル系樹脂（Ｂ）が水性媒体中に分散してなるものであるが、前記ポリイソシアネート（Ａ）と前記アクリル系樹脂（Ｂ）を混合させる方法としては、例えば、水性媒体に分散したアクリル系樹脂（Ｂ）に、ポリイソシアネート（Ａ）、あるいはポリイソシアネート（Ａ）が水性媒体中に分散したものを添加し、撹拌する方法が挙げられる。撹拌方法としては、例えば、各種の攪拌機を使用する方法があり、少量ならば攪拌棒等を用いた簡便な攪拌でもよいが、各種の攪拌機を使用することは、短時間で多量の水性硬化性組成物を調製できることから好ましい。また、ポリイソシアネート（Ａ）に自己分散性がない場合は、例えば、ジェットミルなどの強力なせん断力を有する公知慣用各種の攪拌機を用いることが好ましい。
【００６２】
このときのポリイソシアネート（Ａ）およびアクリル系樹脂（Ｂ）の混合比率は、本発明のリコート性、初期硬度および耐水性に優れる床用水性塗料が得られることから、ポリイソシアネート（Ａ）中のイソシアネート基とアクリル系樹脂（Ｂ）中の水酸基のモル比（ＮＣＯ／ＯＨ）が、０．５〜２．５であることが好ましく、０．７〜２．０であることがより好ましく、０．９〜１．５であることが更に好ましい。
【００６３】
本発明の床用水性塗料は、床材上に直接塗布することができるし、各種のプライマーを塗工した床材上に塗工することもできる。さらに、本発明の床用水性塗料をプライマーが塗工されていてもよい床材も上に塗工し、乾燥させた後、その上にさらに本発明の床用水性塗料を塗り重ね、乾燥させることができる。本発明の床用水性塗料を塗り重ねる塗工方法は、リコート性および初期硬度に優れるという本発明の床用水性塗料の特徴を生かせることから、特に好ましい塗工方法である。
【００６４】
本発明の床用水性塗料を塗工できる床材としては、種々のものが使用できるが、例えば、各種の無機質床材、木質系床材、プラスチック床材等が挙げられ、なかでも無機質床材が好適である。
【００６５】
無機質基材としては、例えば、珪酸カルシウム、アルミン酸カルシウム、硫酸カルシウム、酸化カルシウム等のカルシウム化合物から製造される硬化体；アルミナ、シリカ、ジルコニア等の金属酸化物を焼結して得られるセラミック；各種の粘土鉱物を焼成して得られるタイル類；各種のガラス等が挙げられる。そして、カルシウム化合物から製造される硬化体の代表的なものとしては、コンクリートやモルタル等のセメント組成物の硬化物、石綿スレート、軽量気泡コンクリート（ＡＬＣ）硬化体、ドロマイトプラスター硬化体、石膏プラスター硬化体、珪酸カルシウム板等が挙げられる。
【００６６】
木質系基材としては、例えば、無垢材、集成材、突板張り化粧合板、化粧紙貼り合板、中質繊維板、パーティクルボード、およびこれらをＷＰＣ（ＷｏｏｄＰｌａｓｔｉｃ Ｃｏｍｂｉｎａｔｉｏｎ）処理したもの等が挙げられる。木の種類として特に制限はないが、一般にはスギ、マツ、ヒノキ、カラマツ等の針葉樹材、カバ、ケヤキ、ミズナラ、サクラ、クルミ、ローズ、チーク、マホガニー等の広葉樹材が挙げられる。
【００６７】
プラスチック基材としては、例えば、ポリスチレン、ポリカーボネート、ポリメチルメタクリレート、ＡＢＳ樹脂、ポリフェニレンオキサイド、ポリウレタン、ポリエチレン、ポリ塩化ビニル、ポリプロピレン、ポリブチレンテレフタレート、ポリエチレンテレフタレート等の熱可塑性樹脂の成形品；不飽和ポリエステル樹脂、フェノール樹脂、架橋型ポリウレタン、架橋型のアクリル樹脂、架橋型の飽和ポリエステル樹脂等の熱硬化性樹脂の成形品等が挙げられる。
【００６８】
また、前掲したような各種の基材であって、被覆が施されており、しかも、その被覆部分の劣化が進んだような基材であっても、本発明でいう基材として使用することが出来る。
【００６９】
プライマーとしては、各種のものが使用されるが、代表的なものとしては、１液湿気硬化型ウレタンプライマー、２液ビスフェノールＡ型エポキシ／ポリアミン系プライマー、不飽和ポリエステル系プラーマ−、ビニルエステル系プライマー、アクリル系プライマー、ゴム系プライマ−、水系２液硬化型ポリウレタンプライマー等が挙げられる。
【００７０】
本発明の床用水性塗料の塗工方法としては、刷毛塗り、ローラー塗装、スプレー塗装、浸漬塗装、フロー・コーター塗装、ロール・コーター塗装等の公知慣用の方法を適用することができる。
【実施例】
【００７１】
次に参考例、実施例および比較例により本発明を詳述するが、本発明はこれに限定されるものではない。なお文中の部および％は、特に断りのない限り全て重量基準である。
【００７２】
参考例１〔ポリイソシアネート（Ａ−１）の調製〕
攪拌機、温度計、冷却管、窒素導入管を装備した４つ口のフラスコに、数平均分子量５６０のメトキシポリエチレングリコール３２部、および、ポリイソシアネート（ｐ−１）〔大日本インキ化学工業(株)製バーノックＤＮ−９８０Ｓ：ヘキサメチレンジイソシアネート（以下、ＨＤＩと略称する。）系イソシアヌレート型ポリイソシアネート、イソシアネート基含有率（以下、ＮＣＯ基含有率と略称する。）２１％、不揮発分１００％〕１００部を仕込み、３０分間かけて９０℃に昇温した後、９０℃にて６時間反応させて、不揮発分１００％、ＮＣＯ基含有率１４重量％のメトキシポリエチレングリコールで変性されたポリイソシアネートを得た。以下、これをポリイソシアネート（Ａ−１）と略称する。
【００７３】
参考例２〔ポリイソシアネート（Ａ−２）の調製〕
参考例１と同様の４つ口のフラスコに、ジエチレングリコールジエチルエーテル（以下、ＥＤＥと略称する。）４２９部を仕込み、窒素気流下に１１０℃に昇温した後、ポリオキシエチレン基の数平均分子量が４００のメトキシポリエチレングリコールのメタアクリレート（以下、ＭＰＥＧＭＡと略称する。）４００部、シクロヘキシルメタクリレート（以下、ＣＨＭＡと略称する。）２００部、メチルメタクリレート（以下、ＭＭＡと略称する。）４００部、ｔ−ブチルパーオキシ−２−エチルヘキサノエート（以下、ＴＢＰＥＨと略称する。）４５部およびｔ−ブチルパーオキシベンゾエート５部からなる混合液を５時間かけて滴下した。滴下終了後、１１０℃にて９時間反応せしめ、不揮発分７０％、重量平均分子量１８，０００のアクリル系重合体の溶液を得た。以下、これをアクリル系重合体（ｑ−１）と略称する。
【００７４】
次いで、アクリル系重合体（ｑ−１）の調製に使用したものと同様の反応器に、ポリイソシアネート（ｐ−１）２００部およびアクリル系重合体（ｑ−１）１００部を仕込み、窒素気流下に５０℃に昇温した後、同温度で１時間攪拌混合し、不揮発分９０％、ＮＣＯ基含有率１４．０重量％のポリイソシアネート（Ａ−２）を得た。以下、これをポリイソシアネート（Ａ−２）と略称する。
【００７５】
参考例３〔アクリル系樹脂（Ｂ−１）の調製〕
参考例１と同様の４つ口のフラスコに「ハイテノールＮ−０８」〔第一工業製薬(株)製アニオン性乳化剤〕５部、「エマルゲン９３１」〔花王(株)製ノニオン性乳化剤〕５部および脱イオン水２４０部を仕込み、窒素気流下に８０℃に昇温した後、過硫酸アンモニウム０．８部を脱イオン水１６部に溶解させた水溶液を添加した。さらに、ブチルアクリレート（以下、ＢＡと略称する。）５４部、ＭＭＡ１０２部、アクリル酸（以下、ＡＡと略称する。）４部、２−ヒドロキシエチルメタクリレート（以下、２−ＨＥＭＡと略称する。）１１部、および、２−ヒドロキシプロピルメタクリレート（以下、２−ＨＰＭＡと略称する。）２９部からなる混合液を、３時間かけて滴下した。滴下終了後、２時間反応せしめた後、２５℃まで冷却し、２８％アンモニア水１．５部で中和せしめ、不揮発分４５％、固形分水酸基価８０ｍｇＫＯＨ／ｇ、１級水酸基の固形分水産基価２４ｍｇＫＯＨ／ｇ、１級と２級の水酸基の合計に対する２級水酸基のモル比７０モル％、示差走査型熱量計により測定したガラス転移温度（Ｔｇ）３５℃のアクリル系樹脂（Ｂ−１）を得た。
【００７６】
参考例４〜７〔アクリル系樹脂（Ｂ−２）〜（Ｂ−５）の調製〕
下記第１表に記載した比率でアクリル系単量体を反応させた以外は参考例３と同様にして、アクリル系樹脂（Ｂ−２）〜（Ｂ−５）を得た。
【００７７】
【表１】
2007126623.tif 000002
【００７８】
参考例８〜１３〔アクリル系樹脂（ＲＢ−１）〜（ＲＢ−６）の調製〕
参考例１と同様に、第２表に記載した比率でアクリル系単量体を反応させて、アクリル系樹脂（ＲＢ−１）〜（ＲＢ−６）を得た。
【００７９】
【表２】
2007126623.tif 000003
【００８０】
参考例１４〔床用水性塗料主剤成分（Ｃ−１）の調製〕
脱イオン水８５．４部、「Ｄｉｓｐｅｒｂｙｋ−１９０」（ＢＹＫケミー社製消泡剤）２３．７部、ジメチルエタノールアミンの２５％水溶液１．５部、「Ｔｉ−Ｐｕｒｅ  Ｒ−９６０」（ＤｕＰｏｎｔ社製酸化チタン）２７０．６部および「ＢＹＫ−０１１」の１０％水溶液５．４部からなる混合物を、ディスパーで１時間分散させた。次いで、アクリル系樹脂（Ｂ−１）５７９．９部、「ＢＹＫ−３４６」（ＢＹＫケミー社製レベリング剤）８．３部、「プライマルＲＭ−８Ｗ」（ローム＆ハース社製増粘剤）の１０％水溶液４．８部、ジメチルエタノールアミンの２５％水溶液１．１部および「ＢＹＫ−０２８」（ＢＹＫケミー社製消泡剤）の１０％水溶液１９．３部を加えて攪拌し、不揮発分５５％の床用水性塗料主剤成分（Ｃ−１）を得た。
【００８１】
参考例１５〜１８〔床用水性塗料主剤成分（Ｃ−２）〜（Ｃ−５）の調製〕
アクリル系樹脂（Ｂ−１）の代わりに、アクリル系樹脂（Ｂ−２）〜（Ｂ−５）を用いた以外は参考例１４と同様にして、床用水性塗料主剤成分（Ｃ−２）〜（Ｃ−５）を得た。
【００８２】
参考例１９〜２４〔床用水性塗料主剤成分（ＲＣ−１）〜（ＲＣ−６）の調製〕
アクリル系樹脂（Ｂ−１）の代わりに、アクリル系樹脂（ＲＢ−１）〜（ＲＢ−６）を用いた以外は参考例１４と同様にして、床用水性塗料主剤成分（ＲＣ−１）〜（ＲＣ−６）を得た。
【００８３】
実施例１
ポリイソシアネート（Ａ−２）中のイソシアネート基（ＮＣＯ）とアクリル系樹脂（Ｂ−１）中の水酸基（ＯＨ）のモル比（ＮＣＯ／ＯＨ）が１．２となるように、ポリイソシアネート（Ａ−２）１３．４部と床用水性塗料主剤成分（Ｃ−１）１００部を混合し、さらに不揮発分が５０％となるように水で希釈を行い、白色床用水性塗料（Ｄ−１）を調製した。
【００８４】
得られた白色床用水性塗料（Ｄ−１）を用い、塗膜硬度試験、付着性試験および耐水性試験を以下のようにして行なった。
【００８５】
・塗膜硬度試験：白色床用水性塗料（Ｄ−１）を、スレート板に刷毛で塗布量が２００ｇ／ｍ２となるよう塗装し、気温２５℃、湿度６０％ＲＨの条件で１日間乾燥させたものに、再度白色床用水性塗料（Ｄ−１）を塗装し、気温２５℃、湿度６０％ＲＨの条件で１日間乾燥させたものを試料として、ケーニッヒ硬度計により硬度を測定した。
【００８６】
・付着性試験：白色床用水性塗料（Ｄ−１）を、スレート板に刷毛で塗布量が２００ｇ／ｍ２となるよう塗装し、気温２５℃、湿度６０％ＲＨの条件で８時間乾燥させたものと、１日間乾燥させたものと、３日間乾燥させたもののそれぞれに、再度白色床用水性塗料（Ｄ−１）を塗装し、気温２５℃、湿度６０％ＲＨの条件で３日間乾燥させたものを試料として、付着性試験を行なった。付着性試験はリコート性評価試験であり、縦横１ｍｍ間隔でカッターナイフによる切れ目を入れて１００個の升目を作成し、セロハン粘着テープで塗膜の剥離試験を実施した。評価は１回目塗装塗膜と２回目塗装塗膜間の付着を判定し、残存数で評価した。９５個以上残存したものをリコート性良好と評価できる。
【００８７】
・耐水性試験：白色床用水性塗料（Ｄ−１）を、スレート板に刷毛で塗布量が２００ｇ／ｍ２となるよう塗装し、気温２５℃、湿度６０％ＲＨの条件で１日間乾燥させたものに、再度白色床用水性塗料（Ｄ−１）を塗装し、気温２５℃、湿度６０％ＲＨの条件で３日間乾燥させたものを試料として用い、水温２５℃の水に１日間浸漬して引き上げた時のブリスタの発生の有無を下記の評価基準で評価した。ブリスタがほとんどない（５％未満）ものを耐水性良好と評価できる。
評価基準
○    ：ブリスタなし
○−△：わずかにブリスタあり。ブリスタの面積５％未満。
△    ：全面にブリスタあり。ブリスタの面積５％以上〜１５％未満。
△−×：全面にブリスタあり。ブリスタの面積１５％以上〜３０％未満。
×    ：全面にブリスタあり。ブリスタの面積３０％以上。
【００８８】
実施例２〜７
ポリイソシアネート（Ａ−２）と床用水性塗料主剤成分（Ｃ−１）の代わりに、第３表（１）〜（２）に示すポリイソシアネートと床用水性塗料主剤成分を用いた以外は実施例１と同様にして、白色床用水性塗料（Ｄ−２）〜（Ｄ−７）を調製し、同様の評価を行った。試験結果を第３表（１）〜（２）に示す。
【００８９】
【表３】
2007126623.tif 000004
【００９０】
【表４】
2007126623.tif 000005
【００９１】
比較例１〜８
ポリイソシアネート（Ａ−２）と床用水性塗料主剤成分（Ｃ−１）の代わりに、第４表（１）〜（２）に示すポリイソシアネートと床用水性塗料主剤成分を用いた以外は実施例１と同様にして、白色床用水性塗料（ＲＤ−１）〜（ＲＤ−８）を調製し、同様の評価を行った。試験結果を第４表（１）〜（２）に示す。
【００９２】
【表５】
2007126623.tif 000006
【００９３】
【表６】
2007126623.tif 000007
【手続補正書】
【提出日】平成18年9月4日(2006.9.4)
【手続補正１】
【補正対象書類名】明細書
【補正対象項目名】００２７
【補正方法】変更
【補正の内容】
【００２７】
本発明で使用するアクリル系樹脂（Ｂ）は、水酸基価が５０〜１２０ｍｇＫＯＨ／ｇであることが必要である。水酸基価が５０より低いと十分な耐水性が得られず、１２０より高いと親水性基である水酸基が耐水性を低下させると同時に床用水性塗料のポットライフも低下させるため、それぞれ好ましくない。塗膜の初期硬度、耐水性に優れる床用水性塗料が得られることから、水酸基価の範囲は６０〜１００ｍｇＫＯＨ／ｇであることがより好ましく、６５〜９０ｍｇＫＯＨ／ｇであることが最も好ましい。
【手続補正２】
【補正対象書類名】明細書
【補正対象項目名】００２８
【補正方法】変更
【補正の内容】
【００２８】
前記アクリル系樹脂（Ｂ）は１級水酸基と２級水酸基を有するが、少なくとも６０モル％が２級水酸基であることが必要である。２級水酸基が６０モル％より少ない場合はリコート性が低下するため好ましくない。リコート性により優れる床用水性塗料が得られることから、少なくとも６５モル％が２級水酸基であることが好ましい。また、リコート性と初期の塗膜硬度のバランスが良好な床用水性塗料が得られることから、６０〜８０モル％が２級水酸基であることが好ましく、６５〜７５モル％が２級水酸基であることがより好ましい。
【手続補正３】
【補正対象書類名】明細書
【補正対象項目名】００２９
【補正方法】変更
【補正の内容】
【００２９】
前記アクリル系樹脂（Ｂ）は１級水酸基と２級水酸基を有するが、１級水酸基に基づく水酸基価が２０〜４０ｍｇＫＯＨ／ｇであることが必要である。１級水酸基に基づく水酸基価が２０ｍｇＫＯＨ／ｇより低い場合は初期の塗膜硬度低く作業性に劣る。４０ｍｇＫＯＨ／ｇより高い場合はリコート性が低下する。初期の塗膜硬度とリコート性に優れる床用水性塗料が得られることから、１級水酸基に基づく水酸基価が２５〜３５ｍｇＫＯＨ／ｇであることが好ましい。
【手続補正４】
【補正対象書類名】明細書
【補正対象項目名】００３４
【補正方法】変更
【補正の内容】
【００３４】
かかる水酸基を有するアクリル系単量体のうち、前記アクリル系重合体（Ｂ）に１級の水酸基を導入しうるアクリル系単量体としては、例えば、２−ヒドロキシエチル（メタ）アクリレート、３−ヒドロキシプロピル(メタ)アクリレート、４−ヒドロキシブチルアクリレート等が挙げられる。また、前記アクリル系重合体（Ｂ）に２級の水酸基を導入しうるアクリル系単量体としては、例えば、２−ヒドロキシプロピル（メタ）アクリレート、２−ヒドロキシ-ｎ-ブチル(メタ)アクリレート、３−ヒドロキシ−ｎ−ブチル(メタ)アクリレート等が挙げられ、好ましくは２−ヒドロキシプロピル(メタ)アクリレートが挙げられる。